Brevet FR3027903A1 — publié le 20160506

La présente invention concerne un procédé de préparation d'un produit comprenant contenant des composés polymériques à groupement alcoxysilane et l'utilisation d'un tel produit dans une composition cosmétique pour le traitement des matières kératiniques, en particulier des ongles et des cheveux. L'utilisation de techniques sol/gel à des fins de préparation de compositions cosmétiques est en soit connue. De telles compositions forment des films, après application sur les matières kératiniques. Après séchage, se forme en effet un matériau hybride par polycondensation et réticulation. Par exemple, la demande W098/44906 décrit une composition cosmétique ou dermatologique apte à former sur les matières kératiniques, un revêtement par réaction de type sol/gel obtenu par mélange (A) d'au moins un composé organométallique avec (B) au moins un polymère organique fonctionnalisé ou au moins un polymère silicone fonctionnalisé différent du premier composé, ainsi (C) qu'une quantité d'eau suffisante pour hydrolyser le composé organométallique. Il existe un besoin de fournir des composés ou compositions présentant à la fois des propriétés de stabilité avant leur application sur les matières kératiniques et une bonne réactivité. Il existe également un besoin de disposer des composés permettant d'obtenir après leur application sur les matières kératiniques un dépôt uniforme et lisse. De plus, la couche de la composition déposée sur les matières kératiniques n'est pas collante. Elle présente ainsi un bon aspect et n'est pas dégradée au contact avec des corps étrangers, comme par exemple un verre, une cigarette, un vêtement ou de la peau. En outre, des propriétés de rémanence au lavage à l'eau et aux détergents sont recherchées. On recherche l'obtention d'un film résistant notamment aux agressions mécaniques telles que les frottements, et adhérent. Enfin, des propriétés de brillance du film déposé peuvent être recherchées. Les inventeurs ont constaté que de tels avantages peuvent être obtenus par l'utilisation de produit polymérique à groupes alcoxysilanes particuliers tels que décrits ci-après. Après application sur les matières kératiniques, le produit polymérique, au contact de l'humidité de l'air, réticule pour former un film. Le film obtenu est brillant et présente une bonne résistance à l'eau.40 Le produit polymérique est ainsi adapté pour être utilisé comme agent filmogène dans une composition de vernis à ongles ou une composition capillaire, notamment pour le soin du cheveu ou encore pour la mise en forme des cheveux (coiffage), ou encore dans une composition pour le soin ou le maquillage de la peau, notamment pour le comblement des irrégularités de surface de la peau telles que les rides, les sillons. De façon plus précise, la présente invention a pour objet un procédé de préparation d'un polymère à groupes alcoxysilanes (appelé Pf) susceptible d'être obtenu par polycondensation, comprenant dans une première étape, la réaction entre : (i) un diisocyanate de formule (I) : OCN-Z-NCO (I) dans laquelle Z désigne un radical hydrocarboné divalent ayant de 4 à 20 atomes de carbone ; et (ii) un composé difonctionnel de formule (II) : H-T-A-T-H (II) dans laquelle : T désigne un hétéroatome choisi parmi étant 0 ou S ou un radical -N(R)-, R étant H ou un radical alkyle en Cl-04 en particulier méthyle, A désigne un radical divalent hydrocarboné en 02-0100 linéaire ou ramifié, éventuellement interrompu par un ou plusieurs hétéroatomes non adjacents choisis parmi 0, S ou groupement -N(R')- dans lequel R' désigne un atome d'hydrogène ou un radical alkyle en Cl-04, en particulier méthyle ; pour former un prépolymère (P) contenant au moins une fonction isocyanate, de préférence contenant 2 fonctions isocyanate ; suivi d'une deuxième étape dans laquelle on fait réagir le prépolymère (P) obtenu avec un alcoxy silane de formule (III) et un composé de formule (IV) : (R10)(R2)(R3)Si-CH2-(NH-Li)p-Xi-H (III) dans laquelle p = 0 ou 1 ; X1 désigne -N Ra-, S ou 0, Ra désignant H ou un radical (cyclo)alkyle en Cl-08, saturé ou insaturé, en particulier méthyle ou cyclohexyle, ou un radical aryle en 06-010 , en particulier phényle, R1 désigne un radical alkyle en Cl-06 ; R2 et R3, identiques ou différents, de préférence identiques, sont choisis parmi : - un radical alcoxy en Cl-06, en particulier en Cl-04 ; - un radical alkyle linéaire ou ramifié en Cl-06 ; L1 désigne un radical hydrocarboné linéaire ou ramifié divalent, saturé, en Cl-020. R'X2-H (IV) dans laquelle : R' désigne un radical hydrocarboné en Cl-0100, linéaire ou ramifié, saturé ou insaturé, éventuellement interrompu par un ou plusieurs hétéroatomes ou groupements non adjacents choisis parmi -0-, -N(Rc)-, -Si-, - Si[OSi(A1)(A2)(A3)][0Si(A'1)(A'2)(A'3)]- ou par un ou plusieurs radicaux divalents - Si(Re)(Rd)-0-, et/ou par un cycle hydrocarboné de 5 à 8 chainons tel qu'un cycle benzénique, Rc désignant un atome d'hydrogène ou un radical alkyle saturé en Cl-04 tel que méthyle , Rd, Re désignant indépendamment un radical alkyle saturé en Cl-04 tel que méthyle, A1, A2, A3, A'1, A'2, A'3 désignant indépendamment un radical alkyle saturé en Cl-04 tel que méthyle ; X2 désigne NH ou 0 ou S, de préférence NH ou O; l'alcoxysilane (III) et le composé (IV) pouvant être ajoutés soit simultanément soit séquentiellement par exemple en introduisant d'abord l'alcoxysilane (III) puis le composé (IV), ou bien en introduisant d'abord le composé (IV) puis l'alcoxysilane (III). Avantageusement, les réactifs sont mis en oeuvre dans le procédé de préparation selon les équivalents molaires suivants : diisocyanate (I) : 2 équivalents composé difonctionnel (II) : 1 équivalent alcoxysilane (III) : u équivalent composé (IV) : v équivalent avec u + y = 2 (u et v différents de 0) . L'invention a également pour objet le produit (Pf) susceptible d'être obtenu selon le procédé de préparation décrit précédemment. Pour le diisocyanate (I) défini précédemment, de préférence le radical Z est choisi parmi les radicaux (1) à (6) suivants : Me 1 el *1 * (1) (2) (3) w * e (4) (5) (6) Dans les structures dessinées, le * désigne le point d'accroche avec la fonction isocyanate. Préférentiellement, Z désigne le radical divalent isophorone (radical (6) ). Pour le composé difonctionnel de formule (II) défini précédemment : de préférence T désigne 0 ou NH et préférentiellement désigne 0 ; de préférence A désigne un radical hydrocarboné 02-050 linéaire ou ramifié éventuellement interrompu par un ou plusieurs atomes d'oxygène non adjacents : En particulier, A désigne un radical divalent choisi parmi (i) un radical divalent -[(CH2)n-O]m-(CH2)n- avec n et n' désignant indépendamment un nombre compris entre 1 et 10 (bornes incluses), de préférence entre 1 et 5, m désignant un nombre compris entre 1 et 30, de préférence entre 1 et 20, plus particulièrement entre 1 et 10 ; (ii) un radical alkylène, en particulier non linéaire, en 02-050, de préférence en 020-050, notamment en 032'040, tel qu'un radical en 036 ; (iii) un radical divalent -[CH(Me)-CH2-0]x-(CH2) CH(Me)- avec x désignant un nombre compris entre 2 et 70 (bornes incluses), de préférence entre 2 et 7 ; en particulier x = 2,5 ou 6,1 ou 33 ou 68 (iv) un radical divalent -CH(Me)-CH2[O-CH2-CH(Me)Ixe-[O-CH2-CH2W-[O-CH2-CH(Me)-Iz, avec y' désignant un nombre compris entre 2 et 50 (bornes incluses), de préférence entre 2 et 40 et en particulier y' = 2 ou 9 ou 12,5 ou 39, x' + z' désignant un nombre compris entre 1 et 10 (bornes incluses), de préférence entre 1 et 7; en particulier x' + z' = 1,2 ou 3,6 ou 6 (v) un radical divalent -(0H2)x--0-0H2-0H2-0-(0H2)x-- avec x" désignant un nombre compris entre 1 et 10 (bornes incluses), de préférence entre 1 et 5; en particulier x" = 2 ou 3. Pour l' alcoxysilane (III) défini précédemment : De préférence, X1 désigne -NRa- , Ra étant défini tel que précédemment. Préférentiellement, NRa désigne -NH- ou -N-cyclohexyle. R1 désigne de préférence un radical méthyle ou éthyle ; R2 et R3, identiques ou différents, de préférence identiques, sont choisis de préférence parmi : - les radicaux méthoxy ou éthoxy ; - les radicaux méthyle ou éthyle, de préférence méthyle De préférence, L1 représente un radical hydrocarboné linéaire ou ramifié, saturé, en 01010, plus particulièrement un radical hydrocarboné linéaire saturé, en Ci-010. Selon un mode de réalisation préféré, lorsque p=1, L1 représente un radical divalent saturé en Ci-08 et en particulier un radical divalent choisi parmi -CH2-CH2-, -(0H2)6- Avantageusement, l'alcoxy silane (111) peut être choisi parmi ceux de formule (111a) suivante : (R10)(R2)(R3)Si-CH2-(NH-Li)p-NRa-H (111a) dans laquelle : p = 0 ou 1 ; R1 désigne un radical méthyle ou éthyle ; R2 et R3, identiques ou différents, désignent un radical méthoxy, éthoxy ou méthyle ou éthyle ; lorsque p = 1, L1 représente un radical divalent hydrocarboné saturé en Ci-08 ; Ra désigne H ou un radical (cyclo)alkyle en Cl-08 , saturé ou insaturé, ou un radical phényle ; de préférence Ra désigne H ou un radical cyclohexyle. Comme exemple d'alcoxy silane (111) on peut citer : Nom chimique N° CAS Structure chimique 1-(diméthoxyméthylsilyI)-méthanamine (343926-26-1) o,CH3 .0 1 H3C ',Si NH H3C s-/ 2 1-(diéthoxyméthylsily1) méthanamine (18186-77-1) O" CH cH3 H3cO.L NH H3C, 2 1-(triéthoxysily1) méthanamine (18306-83-7) H3CN i o/NCH 0.1 3 H30"NO.Si`-/NH2 1-(triméthoxysily1) méthanamine (71408-48-5) CH 1 3 O. « C.,Si NH H30 2 O. CH3 1-(triméthoxysily1)-méthanethiol (30817-94-8) CH, 1 0. "N H,C.0.Si SH O. CH, 1-(diéthoxyméthylsily1)-méthanethiol (55161-63-2) 0.NCH3 H3C 0.1 sH H3C N/ 1-(triéthoxysily1)-méthanethiol (60764-83-2) H3CN i o/NOH3 0.1 "N H.Si S H3C 0 `-/ 1-(triéthoxysily1)-méthanol (162781-70-6) 1-13c r, 10 OH3 0 1 "N ,Si OH H3C 0 Neriéthoxysilyl)méthyl]-benzenamine (3473-76-5) .. H C 0 3H la _CH, N Si" - .... o[s. CH, Neriméthoxysilyl)méthyl]- benzenamine (77855-73-3) H 1 NS0K CH, s N, 0 1 i CH, N-[(diéthoxyméthylsilyl)méthy1]- cyclohexanamine (27445-54-1) ,N H3C 0 H 1 0 K N S `/CH, 0/ x' CH, Neriéthoxysilyl)méthyl]- cyclohexanamine (26495-91-0) .. H C 0 3H NN,SK0 - 0/ C1-13 N-[(diméthoxyméthylsilyl)méthy1]- cyclohexanamine (733051-93-9) 0.0H3 H 1 o. / NNsi;cHchis 0 N-(diéthoxyméthylsily1)-N-méthyl- méthanamine (18306-82-6) 0rN0H3 H3CN,O:Si ft H3C "/ CH, N-méthy1-1-(triméthoxysily1) méthanamine (123271-16-9) CH, 1 H3C O..0.Si M.CH, 0. CH, N-méthy1-1-(triéthoxysily1)- méthanamine (151734-80-4) 1-13c,., I o CH 3 o 1 H Hr...Si,,N. 3c c^ c H3 N-Rdiméthoxy(méthyl)silyl)méthy1]- benzènamine (17890-10-7) 0.CH, H 1 O. N Si CH, - ' CH, Neriéthoxysilyl)méthyl]-1,6- hexanediamine (15129-36-9) H3C1 r^ 0 CH 0.1 H 3 H CO.Si\-/Ni\-/N-/N-/NNH 3 2 Neriméthoxysilyl)méthyl]-1,6- hexanediamine (172684-43-4) CH, 1 o. H,C . 0 .S i N o. CH, N-[(diéthoxyméthylsilyl)méthy1]-1,6- hexanediamine (15383-20-7) 0..CH3 H3co. I H . H3c,s1NN/Nz-NzNN H2 Neriméthoxysilyl)méthyl]-1,2- éthanediamine (51980-40-6) CH, 1 o. ..... ......''. NH2 H,C . .Si N 01 H 0 CH, Comme exemples d'alcoxy silane (111) préféré on peut citer : 1-(diéthoxyméthylsily1) méthanamine (18186-77-1) 1-(triéthoxysily1) méthanamine (18306-83-7) N-[(diéthoxyméthylsilyl)méthy1]-cyclohexanamine (27445-54-1) N-[(triéthoxysilyl)méthy1]-cyclohexanamine (26495-91-0) N-[(triéthoxysilyl)méthy1]-1,6-hexanediamine (15129-36-9) Plus préférentiellement, on utilise comme premier alcoxy silane (111) N-[(triéthoxysilyl)méthy1]-1,6-hexanediamine (15129-36-9) N-[(triéthoxysilyl)méthy1]-cyclohexanamine (26495-91-0) Pour le composé (IV) défini précédemment :15 de préférence, X2 désigne NH ou O. Selon un premier mode de réalisation, X2 désigne NH ou 0 et R' désigne un radical hydrocarboné Cl-050, linéaire ou ramifié, saturé ou insaturé, de préférence saturé. Selon ce mode de réalisation, R' désigne par exemple un radical choisi parmi isopropyle, éthyle, 2-éthylhexyle, 2-buty1-1-décyle, 2-hexy1-1-octyle, 2-hexy1-1-décyle, 2-octy1-1- décyle, 2-hexy1-1-dodécyle, 2-octyltétradécyle, 2-dodecy1-1-hexadecyle2-tetradecy1-1- octadecyle, 2-tetradecy1-1-eicosyle, 2-hexadecy1-1-octadecyle, le 2-hexadecy1-1-eicosyle. Selon ce mode de réalisation, les composés de formule (IV) peuvent être choisis parmi : (i) l'isopropanol, l'éthanol, le 2-buty1-1-octanol, le 2-buty1-1-décanol, le 2-hexy1-1- octanol, le 2-hexy1-1-décanol, le 2-octy1-1-décanol, le 2-hexy1-1-dodécanol, le 2-octyl1-tetradecanol, le 2-dodecy1-1-hexadecanol , le 2-tetradecy1-1-octadecanol, le 2- tetradecy1-1-eicosanol, le 2-hexadecy1-1-octadecanol, le 2-hexadecy1-1-eicosanol . De tels alcools, seuls ou en mélange, sont par exemple vendu par la société Jarchem sous les références commerciales Jarcol® i12 , Jarcol® i14T, Jarcol® i16 , Jarcol® i18T , Jarcol® i18E, Jarcol® i20, Jarcol® i24, Jarcol® i28 , Jarcol® i32 , Jarcol® i34T , Jarcol® i36; (ii) l'éthy1-2-hexylamine, la stéarylamine, la t-butylamine, la diméthyl-1 diméthy1-3 butylamine, la diméthy1-2,3 cyclohexylamine, la pheny1-4 butylamine, la pentylamine, l'éthyl-1 propylamine, la diméthy1-1,5-hexylamine, la N-morpholino-3-propylamine, la 3- (2-éthylhexyloxy)-3-propylamine. Selon un second mode de réalisation, X2 désigne NH ou 0 et R' désigne un radical hydrocarboné 04-0100, linéaire ou ramifié, saturé ou insaturé, de préférence saturé, interrompu par un ou plusieurs atomes d'oxygène non adjacents, et/ou par un cycle hydrocarboné de 5 à 8 chainons tel qu'un cycle benzénique. Selon ce mode de réalisation, R' désigne par exemple un radical choisi parmi les radicaux suivants : CH3-(0-CH2-CH2),-0-CH2-CH2- , 1 e 100 CH3-(0-CH2-CH2)h-(0-CH2-CH(Rg)),- avec Rg = H ou méthyle, 0 h 45, 0 i 33, h+i supérieur à 1; CH3-(CI-12)12-0-CH2-CH(Me)-0-CH2-CH(Me)- C91-119-Ph-(0-CH2-CH(Me))k- 1 k 30 Selon ce mode de réalisation, les composés de formule (IV) peuvent être choisis parmi : la méthoxypolyéthylène glycol amine (Mw= 1000) (CAS n° 80506-64-5; référence Aldrich 767565) CH3-(CH2)12-0-CH2-CH(CH3)-0-CH2-CH(CH3)-NH2 (jeffamine XTJ-435) m-C91-119-phenyl-(0-CH2-CH(CH3))13 5-NH2 (jeffamine XTJ-436) CH3-0-CH2CH2-(0-CH2-CH(CH3))9-NI-12 (jeffamine 0 M600) CH3-(0-CH2CH2)1g-(0-CH2-CH(CH3))3-NH2 (jeffamine 0 M1000) 10 CH3-(0-CH2CH2)6-(0-CH2-CH(CH3))29-NH2 (jeffamine 0 M-2005) CH3-(0-CH2CH2)31-(0-CH2-CH(CH3))10-NH2 (jeffamine 0 M2070) vendues par la société Huntsman 15 Pour ces composés, R'X2- correspond au radicaux suivants : CH3-(CH2)12-0-CH2-CH(CH3)-0-CH2-CH(CH3)-NH- m-C91-119-phenyl-(0-CH2-CH(CH3))13,5-NH-CH3-0-CH2CH2-(0-CH2-CH(CH3)) 9-NH-CH3-(0-CH2CH2)19-(0-CH2-CH(CH3))3-N H- 20 rH rn rH rH rH )) NI H CH3-(0-CH2CH2)31-(0-CH2-CH(CH3))10-N H- Selon un troisième mode de réalisation, X2 désigne NH ou 0 et R' désigne un radical 25 hydrocarboné en C4-C100, linéaire ou ramifié, saturé, interrompu par un ou plusieurs radicaux divalents -Si(Re)(Rd)-0-, Rd et Re désignant indépendamment un radical alkyle saturé en C1-C4 tel que méthyle. Selon ce mode de réalisation, X2 désigne de préférence 0 et R' désigne par exemple un radical CH3-(CH2),-Si(Me)(Me[O-Si(Me)(Me)]v-0-Si(Me)(Me)-CH2-W- avec m' étant un 30 nombre entier allant de 1 à 6, en particulier 3, n' étant un nombre entier allant de 5 à 65, VV = chaine hydrocarbonée ayant de 1 à 9 atomes de carbone éventuellement interrompue par un, deux ou trois atomes d'oxygène non adjacents tels que les radicaux divalents ethoxypropyl, (polyéthylèneoxy)propyl. 35 Selon ce mode de réalisation, les composés de formule (IV) peuvent être choisis parmi : (i) les polyméthylsiloxanes à groupement terminal hydroxyéthoxypropyl tels que ceux vendus sous les dénominations MCR-C12, MCR-C18, MCR-C22 par la société GELEST (CAS 207308-30-3) ; (ii) les polydimethylsiloxanes symétriques à groupement hydroxypoly(ethyleneoxy) 40 propyl, tel que celui vendu sous les dénominations MCS-C11, MCS-C13 par la société GELEST (CAS 67674-67-3). Selon un quatrième mode de réalisation, X2 désigne NH ou 0 et R' désigne un radical hydrocarboné en 03-020, linéaire ou ramifié, saturé, interrompu par un ou plusieurs radicaux divalents -Si[OSi(A1)(A2)(A3)][0Si(A'1)(A'2)(A'3)]- identiques ou différents, de préférence identiques, A1, A2, A3, A'1, A'2, A'3 désignant indépendamment un radical alkyle saturé en Cl-04 tel que méthyle. Selon ce mode de réalisation, X2 désigne de préférence NH et R' désigne de préférence un radical hydrocarboné en C3-Cio, linéaire, saturé, interrompu par un radical divalent - Si[OSiMe3)][0SiMe3]-; en particulier R' désigne le radical -(0H2) 3-Si[OSiMe3)][0SiMe3]- 01-13. Selon ce mode de réalisation, le composé (IV) peut être le 3-(3- aminopropyl)methylbis(trimethylsiloxy)silane. Comme exemple de composé (IV) préféré on peut citer l'isopropanol, l'éthanol, le 2-octyl1-tetradecanol, la méthoxypolyéthylène glycol amine (Mw= 1000), le 3-(3- aminopropyl)methylbis(trimethylsiloxy)silane. Pour les composés (IV) décrits précédemment, le radical R' correspond au radical issu du composé (IV) sans l'atome d'hydrogène de la fonction X2H. Dans le procédé selon l'invention, l'alcoxysilane (III) et le composé (IV) peuvent être mis en oeuvre en toutes proportions relatives. De préférence, le mélange d'alcoxysilane (III) et de composé (IV) mis en oeuvre comprend de 5 à 95 % molaire d'alcoxysilane (III), par rapport aux moles totales d'alcoxysilane (III) et de composé (IV). Préférentiellement, le mélange d'alcoxysilane (III) et de composé (IV) mis en oeuvre comprend de 20 à 80 % molaire d'alcoxysilane (III), par rapport aux moles totales d'alcoxysilane (III) et de composé (IV). En particulier, le mélange d'alcoxysilane (III) et de composé (IV) mis en oeuvre comprend de 30 à 70 % molaire d'alcoxysilane (III), par rapport aux moles totales d'alcoxysilane (III) et de composé (IV). En particulier, le mélange d'alcoxysilane (III) et de composé (IV) mis en oeuvre comprend de 50 à 70 % molaire d'alcoxysilane (III), par rapport aux moles totales d'alcoxysilane (III) et de composé (IV). Il est entendu que la quantité de composé (IV) dans ces mélanges est le complément à 100 % molaire complétant la quantité molaire d'alcoxysilane (III) indiquée. Comme indiqué précédemment, dans la deuxième étape du procédé, l'alcoxysilane (III) et le composé (IV) peuvent être ajoutés simultanément au prépolymère (P) ou bien ajoutés séquentiellement en ajoutant par exemple d'abord l'alcoxysilane (III) puis le composé (IV) ou bien en ajoutant d'abord le composé (IV) puis l'alcoxysilane (III). De préférence, l'alcoxysilane (III) est d'abord ajouté et après sa réaction complète avec le prépolymère (P) le composé (IV) est ensuite ajouté. Dans le procédé de préparation décrit précédemment, la première étape peut être effectuée en présence d'un catalyseur, en particulier un catalyseur organique à base d'étain tel que l'éthy1-2 hexanoate d'étain, le dilaurate de dibutylétain, le dilaurate de dioctylétain, le tris(2-éthylhexanoate) de butylétain, le diacétate de dibutylétain, le diacétate de dioctylétain, et de préférence l'éthy1-2 hexanoate d'étain. Avantageusement, la première étape du procédé de préparation est effectuée dans un solvant aprotique tel que le méthyl tétrahydrofurane, le tétrahydrofurane, le toluène, à une température comprise entre 40 °C et 120 °C, notamment entre 50 °C et 70 °C. La première étape peut être effectuée avec une durée de réaction allant de 3 à 7 heures. La deuxième étape du procédé de préparation peut être effectuée à une température comprise entre 20 °C et 60 °C, en particulier à la température ambiante (25 °C). Cette deuxième étape peut être effectuée avec une durée de réaction allant de 2 à 12 heures. Après la deuxième étape du procédé, il est possible d'effectuer un échange de solvant, selon les techniques connues de l'homme du métier, notamment par élimination du solvant aprotique (élimination progressive par distillation) et addition d'un solvant véhicule du polymère à groupe alcoxysilane obtenu (Pf). Le solvant véhicule peut être un solvant alcool, notamment en C2-C22, tel que l'éthanol, l'isopropanol, le propanol, le t- butanol, le sec-butanol, l'octy1-2 dodécanol. Lorsque le composé (IV) est un alcool, notamment en C2-C22 , l'étape d'addition décrite précédemment peut être réalisée lors de l'addition du composé (IV), ce dernier étant alors ajouté en excès de telle sorte que la quantité de composé (IV) n'ayant pas réagi constitue alors le milieu véhiculant le polymère final (Pf) obtenu. Avantageusement, le polymère à groupe alcoxysilane obtenu (Pf) est véhiculé dans un solvant véhicule, notamment un solvant alcool tel que décrit précédemment. Le procédé de préparation décrit précédemment peut être schématisé selon le schéma de réaction suivant. Première étape : OCN-Z-NCO + H-T-A-T-H - OCN-Z-NH-CO-T-A-T-CO-NH-Z-NCO (I) (2 eq) (Il) (1 eq) (P) Deuxième étape : (P) + (Ri0)(R2)(R3)Si-CH2-(NH-Li)p-Xi-H + R'X2-H (III) (u eq) (IV) (v eq) mélange contenant les 3 composés Cl, 02, 03 (R1 (R1(R10)(R2)(R3) (Cl) et (R10)(R2)(R3)Si-CH2-(NH-L1 )-X1-CO-NH-Z-NH-CO-T-A-T-CO-NH-Z-NH-CO-X2-R' (C2) et R'-X2-CO-NH-Z-NH-CO-T-A-T-CO-NH-Z-NH-CO-X2-R' (C3) u désignant le nombre d'équivalent molaire d'alcoxysilane (III) mis en réaction v désignant le nombre d'équivalent molaire de composé (IV) mis en réaction avec u +v = 2 (v et u différent de 0). De préférence, u supérieur à 1. Selon un mode de réalisation préféré du procédé de préparation, u est compris entre 0,1 et 1,9 (bornes incluses). De préférence u est compris entre 0,4 et 1,6. Préférentiellement, u est compris entre 0,6 et 1,4. En particulier, u est compris entre 1 et 1,4. Le produit final est obtenu en fin de réaction (consommation totale des fonctions isocyanates) sous forme de solution dans un solvant qui peut être le solvant de réaction ou un solvant véhicule tel qu'un solvant alcool, notamment par échange de solvant, comme décrit précédemment. Le schéma de réaction simplifié décrit précédemment est illustratif du cas correspondant à la formation du prépolymère (P) pur. Néanmoins, le prépolymère (P) peut être obtenu en mélange avec d'autres composés résultant de la condensation de (I) avec (II) et/ou (Il) avec (P) ; aussi, il est possible d'obtenir dans le produit final (Pf) d'autres composés additionnels aux composés Cl, 02, 03, résultant notamment de la polycondensation du composé (P) avec le composé (II) , puis de ces produits avec les composés (III) et/ou (IV). L'invention a pour objet le produit polymère à groupe alcoxysilane (Pf) susceptible d'être obtenu avec le procédé de préparation décrit précédemment. Comme indiqué précédemment, le procédé de préparation permet d'obtenir un mélange comprenant les composés Cl, C2, C3 décrits précédemment. Aussi, l'invention a pour objet le mélange des composés Cl, C2 et C3. L'invention a également pour objet le composé C2 à titre de composé nouveau. L'invention a également pour objet une composition anhydre comprenant, dans un milieu physiologiquement acceptable, un produit ou composé ou mélange de composés tel que défini précédemment. On entend par milieu physiologiquement acceptable un milieu compatible avec les matières kératiniques telles que la peau, les cheveux, les ongles, comme un milieu cosmétique. En particulier, la composition comprend le produit (Pf) obtenu selon le procédé de préparation décrit précédemment. En particulier, la composition comprend un mélange des composés Cl, C2 et C3 tels que décrits précédemment. Le produit (Pf) ou le mélange de composés comprenant Cl, C2, C3, peut être présent dans la composition selon l'invention en une teneur allant de 0,1 à 60 % en poids, par rapport au poids total de la composition, de préférence allant de 0,1 à 50 % en poids, préférentiellement allant de 0,5 à 45 % en poids. L'invention a également pour objet un procédé, notamment cosmétique, de soin ou de maquillage des matières kératiniques, en particulier des ongles ou des cheveux ou de la peau, comprenant l'application sur les matières kératiniques, en particulier sur les ongles ou les cheveux ou la peau, d'une composition telle que décrite précédemment. Selon un mode de réalisation particulier, la composition selon la présente invention peut comprendre en outre au moins un solvant Par « solvant organique volatil», on désigne dans la présente invention un composé organique liquide à température ambiante (25 °C) , comportant au moins un groupe choisi parmi les groupes hydroxyle, ester, cétone, éther, ou aldéhyde, et présentant une tension de vapeur supérieure à 1 mbar (100 Pa) à 20°C. Parmi les solvants organiques volatils pouvant être utilisés dans la composition conforme à l'invention, on peut citer les monoalcools inférieurs ayant de 1 à 5 atomes de carbone tels que l'éthanol et l'isopropanol, les cétones en C3-C4, les aldéhydes en C2-C4 et les esters à chaînes courtes en C2-C4 La composition selon l'invention est anhydre. Par « anhydre », on entend une composition comprenant une teneur inférieure ou égale à 2 %, en particulier 1%, en poids d'eau, par rapport au poids total de la composition, voire est exempte d'eau. On entend notamment que l'eau n'est de préférence pas ajoutée délibérément dans les compositions mais peut être présente à l'état de trace dans les différents composés utilisés dans les compositions. La composition selon l'invention peut comprendre en outre un adjuvant cosmétique choisi parmi les polymères filmogènes, les agents plastifiants, les matières colorantes, les conservateurs, les parfums, les charges, les huiles, les cires, les épaississants, les anti-oxydants, les tensioactifs, les actifs de soin de la peau. L'invention va maintenant être décrite en référence aux exemples suivants donnés à titre illustratif et non limitatif. Exemple 1 : Dans un réacteur de 500 ml muni d'une ampoule de coulée sous atmosphère d'argon on a introduit 22,2 g (0,10 mole) d'isophorone diisocyanate, 100 pl de catalyseur éthy1-2 hexanoate d'étain et 300 g de MeTHF (séché sur tamis). On a chauffé la solution à 55°C. Puis on a ajouté en 40 minutes 33 g de poly(tétrahydrofurane) de masse 660 (ALDRICH cas :25190-06-1) (0,05 mole) dilué dans 30 g de MeTHF. A la fin de l'ajout on a chauffé à 65°C jusqu'à la consommation de la moitié des fonctions isocyanates. On a introduit dans l'ampoule de coulée 23,4 g (0,08 mole) de N-(6- aminohexyl)aminomethyltriethoxysilane dans 30 g de MeTHF puis on a ajouté ce mélange en 30 minutes dans le réacteur à température ambiante. On a laissé réagir 5 heures puis on a ajouté 200 g d'isopropanol et on a chauffé 1 heure à 60°C; on a augmenté ensuite la température pour distiller la MeTHF. Quand la moitié de la quantité de MeTHF a été distillée, on a ajouté 100 g d'isopropanol et on a continué la distillation. On a renouvelé l'opération jusqu'à l'élimination totale de la MeTHF. Au final on a obtenu une solution isopropanolique contenant un mélange (Pf) comprenant des composés (1), (2) et (3) avec un extrait sec de 42 % en poids dans l'isopropanol. La solution obtenue contient les composés (1), (2) et (3) suivants : H H o I I N N N N r° H 0 0 H (1) o H H I H I N 0 O-Si N I I r0 H 0 H H I I 0'11' 9 N 0 H O H 0-\ (2) )0 (3) La solution obtenue comprenant le mélange de ces composés appliquée sur une plaque de Teflon® filmifie rapidement. Le film obtenu est homogène, transparent, brillant, non collant. Le film obtenu a ensuite été décollé de la plaque puis placé dans un cristallisoir rempli d'eau et maintenu sous agitation pendant 24 heures à 25 °C : on a constaté après ce temps que le film demeure en l'état toujours transparent, brillant et présente donc une bonne résistance à l'eau. Exemple 2: Dans un réacteur de 500 ml, muni d'une ampoule de coulée, sous atmosphère d'argon on a introduit 22,2 g (0,10 mole) d'isophorone diisocyanate, 100 pl de catalyseur éthy1-2 hexanoate d'étain et 300 g de MeTHF (séché sur tamis). On a chauffé la solution à 55°C. On a ajouté en 40 minutes 26,7 g (0,05 mole) de dimère diol non linéaire en 036 (PRIPOLO 2033 de chez CRODA) dilué dans 30 g de MeTHF. A la fin de l'ajout on a chauffé à 65°C jusqu'à la consommation de la moitié des fonctions isocyanate. On a introduit dans l'ampoule de coulée 23,4 g (0,08 mole) de N-(6- aminohexyl)aminomethyltriethoxysilane dans 30 g de MeTHF puis on a ajouté ce mélange en 30 min dans le réacteur à température ambiante. On a laissé réagir 5 heures puis on a ajouté 200 g d'isopropanol et on a chauffé 1 heure à 60°C; ensuite on a augmenté la température pour distiller la MeTHF. Quand la moitié de la quantité de MeTHF a été distillée on a ajouté 100 g d'isopropanol et on a continué la distillation. On a renouvelé l'opération jusqu'à l'élimination totale de la MeTHF. Au final on a obtenu une solution isopropanolique contenant un mélange (Pf) comprenant des composés (1'), (2') et (3') avec un extrait sec de 42 % en poids dans l'isopropanol. La solution obtenue contient les composés (1'), (2') et (3') suivants : H H H \--0 0 0 N Ny°-PRIPOL-0---ELN _/ 0, 0 H ) H o-PRIPOLOIN H H 0 H ( N N^/Si.-C> 0"--\ H (2') H "yo-PRIPOL-0-1 H NY° (3') La solution obtenue comprenant le mélange de ces composés appliquée sur une plaque de Teflon® filmifie rapidement. Le film obtenu est homogène, transparent, brillant, non collant. Le film obtenu a ensuite été décollé de la plaque puis placé dans un cristallisoir rempli d'eau et maintenu sous agitation pendant 24 heures à 25 °C : on a constaté après ce temps que le film demeure en l'état toujours transparent, brillant et présente donc une bonne résistance à l'eau. Exemple 3: On prépare un vernis à ongles ayant la composition suivante (en pourcentage pondéral) : solution obtenue selon l'exemple 1 99 % pigment Red 27 1% La solution de l'exemple 1 peut être remplacée par celle de l'exemple 2. La composition de vernis après application sur des faux ongles forme au contact de l'air un film brillant et résistant à la rayure. Exemple 4: On prépare une composition capillaire suivante conditionnée dans un flacon pompe : solution obtenue selon l'exemple 1 1 % MA éthanol qsp 100% La solution de l'exemple 1 peut être remplacée par celle de l'exemple 2. Après l'application de la composition sur les cheveux, ces derniers sont brillants et ont également plus de corps (ils ne sont pas mous). Ils sont plus faciles à coiffer. Exemple 5 : On prépare une composition pour le soin de la peau suivante conditionnée dans un flacon pompe : solution obtenue selon l'exemple 1 3 % MA octy1-2 dodécanol qsp 100 % on dépose quelques gouttes de la composition sur le doigt et on applique ensuite le produit sur la zone ridée du visage. Après application, le dépôt formé comble le relief de la peau traitée, la zone traitée apparait plus lisse. REVENDICATIONS1. Procédé de préparation d'un polymère à groupes alcoxysilanes susceptible d'être obtenu par polycondensation, comprenant dans une première étape, la réaction entre : (i) un diisocyanate de formule (I) : OCN-Z-NCO (I) dans laquelle Z désigne un radical hydrocarboné divalent ayant de 4 à 20 atomes de carbone ; et (ii) un composé difonctionnel de formule (II) : H-T-A-T-H (II) dans laquelle : T désigne un hétéroatome choisi parmi étant 0 ou S ou un radical -N(R)-, R étant H ou un radical alkyle en Cl-04 en particulier méthyle, A désigne un radical divalent hydrocarboné en 02-0100 linéaire ou ramifié, éventuellement interrompu par un ou plusieurs hétéroatomes non adjacents choisis parmi 0, S ou groupement -N(R')- dans lequel R' désigne un atome d'hydrogène ou un radical alkyle en Cl-04, en particulier méthyle ; pour former un prépolymère (P) contenant au moins une fonction isocyanate, de préférence contenant 2 fonctions isocyanate ; suivi d'une deuxième étape dans laquelle on fait réagir le prépolymère (P) obtenu avec un alcoxy silane de formule (III) : (R10)(R2)(R3)Si-0H2-(NH-L1)p-Xi-H (III) dans laquelle p = 0 ou 1 ; X1 désigne -N Ra-, S ou 0, Ra désignant H ou un radical (cyclo)alkyle en Cl-08, saturé ou insaturé, en particulier méthyle ou cyclohexyle, ou un radical aryle en 06-010 , en particulier phényle, R1 désigne un radical alkyle en Cl-06 ; R2 et R3, identiques ou différents, de préférence identiques, sont choisis parmi : - un radical alcoxy en 01-06, en particulier en Cl-04 ; - un radical alkyle linéaire ou ramifié en 01-06; L1 désigne un radical hydrocarboné linéaire ou ramifié divalent, saturé, en 01-020.et un composé de formule (IV) : R'X2-H (IV) dans laquelle : R' désigne un radical hydrocarboné en 01-0100, linéaire ou ramifié, saturé ou insaturé, éventuellement interrompu par un ou plusieurs hétéroatomes ou groupements non adjacents choisis parmi -0-, -N(Rc)-, -Si-, - Si[OSi(A1)(A2)(A3)][0Si(A'1)(A'2)(A'3)]- ou par un ou plusieurs radicaux divalents - Si(Re)(Rd)-0-, et/ou par un cycle hydrocarboné de 5 à 8 chainons tel qu'un cycle benzénique, Rc désignant un atome d'hydrogène ou un radical alkyle saturé en Ci-04 tel que méthyle , Rd, Re désignant indépendamment un radical alkyle saturé en Ci-04 tel que méthyle, A1, A2, A3, A'1, A'2, A'3 désignant indépendamment un radical alkyle saturé en Ci-04 tel que méthyle ; X2 désigne NH ou 0 ou S, de préférence NH ou O; l'alcoxysilane (III) et le composé (IV) étant ajoutés soit simultanément soit séquentiellement en introduisant d'abord l'alcoxysilane (III) puis le composé (IV), ou bien en introduisant d'abord le composé (IV) puis l'alcoxysilane (III). 2. Procédé selon la revendication précédente, caractérisé en ce que pour le diisocyanate (I) le radical Z est choisi parmi les radicaux (1) à (6) suivants : * I * Me le I ( 1 ) (2) (3) w * e (4) (5) (6) , de préférence Z désigne le radical divalent isophorone (radical (6) ). 3. Procédé selon l'une des revendications précédentes, caractérisé en ce que pour le composé difonctionnel de formule (II) : T désigne 0 ou NH; A désigne un radical hydrocarboné 02-050 linéaire ou ramifié éventuellement interrompu par un ou plusieurs atomes d'oxygène non adjacents ;de préférence, A désigne un radical divalent choisi parmi : (i) un radical divalent -[(CH2)n-O]m-(CH2)n- avec n et n' désignant indépendamment un nombre compris entre 1 et 10, de préférence entre 1 et 5, m désignant un nombre compris entre 1 et 30, de préférence entre 1 et 20, plus particulièrement entre 1 et 10 ; (ii) un radical alkylène, en particulier non linéaire, en 02-050, de préférence en 020-050, notamment en 032'040, tel qu'un radical en 036 ; (iii) un radical divalent -[CH(Me)-CH2-01x-(CH2)-CH(Me)- avec x désignant un nombre compris entre 2 et 70, de préférence entre 2 et 7; (iv) un radical divalent -CH(Me)-CH2[O-CH2-CH(Me)bc[O-CH2-CH2]'-[O-CH2-CH(Me)-]z, avec y' désignant un nombre compris entre 2 et 50 , de préférence 2 et 40 , x' + z' désignant un nombre compris entre 1 et 10, de préférence entre 1 et 7 ; (v) un radical divalent -(CH2)x--0-CH2-CH2-0-(CH2)x-- avec x" désignant un nombre compris entre 1 et 10, de préférence entre 1 et 5 . 4. Procédé selon l'une des revendications précédentes, caractérisé en ce que pour le premier alcoxysilane (111) : X1 désigne -NRa- , de préférence -NRa- désigne -NH- ou -N-cyclohexyle ; R1 désigne un radical méthyle ou éthyle ; R2 et R3, identiques ou différents, sont choisis parmi : - les radicaux méthoxy ou éthoxy ; - les radicaux méthyle ou éthyle, de préférence méthyle L1 représente un radical hydrocarboné linéaire ou ramifié, saturé, en Cl-010, de préférence un radical hydrocarboné linéaire saturé, en Ci-010 ; de préférence lorsque p=1, L1 représente un radical divalent saturé en Ci-08 , de préférence un radical divalent choisi parmi -0H2-0H2-, -(0H2)6- 5. Procédé selon l'une des revendications précédentes, caractérisé en ce que le premier alcoxy silane (111) est choisi parmi ceux de formule (111a) suivante : (R10)(R2)(R3)Si-CH2-(NH-Li)p-NRa-H (111a) dans laquelle : p = 0 ou 1 ; R1 désigne un radical méthyle ou éthyle ; R2 et R3, identiques ou différents, désignent un radical méthoxy, éthoxy ou méthyle ou éthyle ; lorsque p = 1, L1 représente un radical divalent hydrocarboné saturé en Cl-08 ; Ra désigne H ou un radical (cyclo)alkyle en Cl-08 , saturé ou insaturé, ou un radical phényle ; de préférence Ra désigne H ou un radical cyclohexyle.35 6. Procédé selon l'une des revendications précédentes, caractérisé en ce que le premier alcoxy silane (111) est choisi parmi : 1-(diméthoxyméthylsilyI)-méthanamine 1-(diéthoxyméthylsily1) méthanamine 1-(triéthoxysily1) méthanamine 1-(triméthoxysily1) méthanamine 1-(triméthoxysilyI)-méthanethiol 1-(diéthoxyméthylsilyI)-méthanethiol 1-(triéthoxysilyI)-méthanethiol 1-(triéthoxysilyI)-méthanol N-[(triéthoxysilyl)méthy1]-benzenamine N-[(triméthoxysilyl)méthy1]-benzenamine N-[(diéthoxyméthylsilyl)méthy1]-cyclohexanamine N-[(triéthoxysilyl)méthy1]-cyclohexanamine N-[(diméthoxyméthylsilyl)méthy1]-cyclohexanamine N-(diéthoxyméthylsilyI)-N-méthyl-méthanamine N-méthy1-1-(triméthoxysily1) méthanamine N-méthy1-1-(triéthoxysily1)-méthanamine N-Rdiméthoxy(méthyl)silyl)méthy1]-benzènamine N-[(triéthoxysilyl)méthy1]-1,6-hexanediamine N-[(triméthoxysilyl)méthy1]-1,6-hexanediamine N-[(diéthoxyméthylsilyl)méthy1]-1,6-hexanediamine N-[(triméthoxysilyl)méthy1]-1,2-éthanediamine , de préférence parmi 1-(diéthoxyméthylsily1) méthanamine 1-(triéthoxysily1) méthanamine N-[(diéthoxyméthylsilyl)méthy1]-cyclohexanamine N-[(triéthoxysilyl)méthy1]-cyclohexanamine N-[(triéthoxysilyl)méthy1]-1,6-hexanediamine , et préférentiellement parmi : N-[(triéthoxysilyl)méthy1]-1,6-hexanediamine N-[(triéthoxysilyl)méthy1]-cyclohexanamine. 7. Procédé selon l'une des revendications précédentes, caractérisé en ce que pour le composé (IV) : X2 désigne NH ou O; R' désigne un radical hydrocarboné Cl-050, linéaire ou ramifié, saturé ou insaturé, de préférence saturé ; de préférence R' désigne un radical choisi parmi isopropyle, éthyle, 2-éthylhexyle, 2-buty1-1-décyle, 2-hexy1-1-octyle, 2-hexy1-1-décyle, 2-octy1-1-décyle, 2- hexy1-1-dodécyle, 2-octyltétradécyle, 2-dodecy1-1-hexadecyle2-tetradecy1-1-octadecyle, 2-tetradecy1-1-eicosyle, 2-hexadecy1-1-octadecyle, le 2-hexadecy1-1-eicosyle. 8. Procédé selon l'une des revendications précédentes, caractérisé en ce que le composé (IV) est choisi parmi l'isopropanol, l'éthanol, le 2-buty1-1-octanol, le 2-buty1-1- décanol, le 2-hexy1-1-octanol, le 2-hexy1-1-décanol, le 2-octy1-1-décanol, le 2-hexy1-1- dodécanol, le 2-octy1-1-tetradecanol, le 2-dodecy1-1-hexadecanol , le 2-tetradecy1-1- octadecanol, le 2-tetradecy1-1-eicosanol, le 2-hexadecy1-1-octadecanol, le 2-hexadecyl1-eicosanol ; l'éthy1-2-hexylamine, la stéarylamine, la t-butylamine, la diméthyl-1 diméthy1-3 butylamine, la diméthy1-2,3 cyclohexylamine, la pheny1-4 butylamine, la pentylamine, l'éthyl-1 propylamine, la diméthy1-1,5-hexylamine , la N-morpholino-3 propylamine , la 3-(2-éthylhexyloxy)-3-propylamine. 9. Procédé selon l'une des revendications 1 à 6, caractérisé en ce que pour le composé (IV) : X2 désigne NH ou 0 et R' désigne un radical hydrocarboné 04-0100, linéaire ou ramifié, saturé ou insaturé, de préférence saturé, interrompu par un ou plusieurs atomes d'oxygène non adjacents, et/ou par un cycle hydrocarboné de 5 à 8 chainons ; de préférence R' désigne un radical choisi parmi les radicaux suivants : CH3-(0-CH2-CH2),-0-CH2-CH2- , 1 e 100 CH3-(0-CH2-CH2)h-(0-CH2-CH(Rg)),- avec Rg = H ou méthyle, 0 h 45, 0 i 33, h+i supérieur à 1; CH3-(CI-12)12-0-CH2-CH(Me)-0-CH2-CH(Me)- C91-119-Ph-(0-CH2-CH(Me))k- 1 k 30 10. Procédé selon la revendication précédente, caractérisé par le fait que le composé (IV) est choisi parmi : la méthoxypolyéthylène glycol amine (Mw= 1000) CH3-(CH2)12-0-CH2-CH(CH3)-0-CH2-CH(CH3)-NH2 m-C91-119-phenyl-(0-CH2-CH(CH3))13,5-NH2 CH3-0-CH2C1-12-(0-C1-12-CH(C1-13))9-NH2 rH (r) rH rH (r) n1-1 n1-1(r.1-1.3 )) '3-.NI .. H CH3-(0-CH2C1-12)6-(0-C1-12-CH(C1-13))29-NH2 CH3-(0-CH2CH2)31-(0-CH2-CH(CH3))10-N H2 et de préférence est la méthoxypolyéthylène glycol amine (Mw= 1000). 11. Procédé selon l'une des revendications 1 à 6, caractérisé en ce que pour le composé (IV) : X2 désigne NH ou 0 et R' désigne un radical hydrocarboné en 04-0100, linéaire ou ramifié, saturé, interrompu par un ou plusieurs radicaux divalents -Si(Re)(Rd)-0-, Rd et Re désignant indépendamment un radical alkyle saturé en Cl-04 de préférence méthyle ;de préférence, X2 désigne de 0 et R' désigne un radical CH3-(CH2),-Si(Me)(Me)-[OSi(Me)(Me)]v-0-Si(Me)(Me)-CH2-W- avec m' étant un nombre entier allant de 1 à 6, en particulier 3, n' étant un nombre entier allant de 5 à 65, VV = chaine hydrocarbonée ayant de 1 à 9 atomes de carbone éventuellement interrompue par un, deux ou trois atomes d'oxygène non adjacents tels que les radicaux divalents ethoxypropyl, (polyéthylèneoxy)propyl. 12. Procédé selon la revendication précédente, caractérisé par le fait que le composé (IV) est choisi parmi : (i) les polyméthylsiloxanes à groupement terminal hydroxyéthoxypropyl ; (ii) les polydimethylsiloxanes symétriques à groupement hydroxypoly(ethyleneoxy) propyl. 13. Procédé selon l'une des revendications 1 à 6, caractérisé en ce que pour le composé (IV) : X2 désigne NH ou 0 et R' désigne un radical hydrocarboné en 03-020, linéaire ou ramifié, saturé, interrompu par un ou plusieurs radicaux divalents - Si[OSi(A1)(A2)(A3)][0Si(A'1)(A'2)(A'3)]- identiques ou différents, de préférence identiques, A1, A2, A3, A'1, A'2, A'3 désignant indépendamment un radical alkyle saturé en Cl-04 de préférence méthyle ; de préférence, X2 désigne NH et R' désigne de préférence un radical hydrocarboné en Ca-Cio, linéaire, saturé, interrompu par un radical divalent -Si[OSiMe3)][0SiMe3]-; en particulier R' désigne le radical -(0H2) 3-Si[OSiMe3)][0SiMe3]-CH3. 14. Procédé selon la revendication précédente, caractérisé par le fait que le composé (IV) est le 3-(3-aminopropyl)methylbis(trimethylsiloxy)silane. 15. Procédé selon l'une des revendications 1 à 6, caractérisé en ce que le composé (IV) est choisi parmi l'isopropanol, l'éthanol, le 2-octy1-1-tetradecanol, la méthoxypolyéthylène glycol amine (Mw= 1000), le 3-(3-aminopropyl)methylbis(trimethylsiloxy)silane. 16. Procédé selon l'une des revendications précédentes, caractérisé en ce que l' alcoxysilane (III) et le composé (IV) mis en oeuvre comprend de 5 à 95 % molaire d'alcoxysilane (III), par rapport aux moles totales d'alcoxysilane (III) et de composé (IV), de préférence de 20 à 80 % molaire, préférentiellement de 30 à 70 % molaire, et plus préférentiellement de 50 à 70 % molaire. 17. Procédé selon l'une des revendications précédentes, caractérisé en ce que les réactifs sont mis en oeuvre selon les équivalents molaires suivants : diisocyanate (I) : 2 équivalents composé difonctionnel (II) : 1 équivalentalcoxysilane (111) : u équivalent composé (IV) : v équivalent avec u + v = 2 . 18. Procédé selon l'une des revendications précédentes, caractérisé en ce que la première étape est effectuée en présence d'un catalyseur, en particulier un catalyseur organique à base d'étain tel que l'éthy1-2 hexanoate d'étain, le dilaurate de dibutylétain, le dilaurate de dioctylétain, le tris(2-éthylhexanoate) de butylétain, le diacétate de dibutylétain, le diacétate de dioctylétain, et de préférence l'éthy1-2 hexanoate d'étain. 19. Procédé selon l'une des revendications précédentes, caractérisé en ce que la première étape est effectuée dans un solvant aprotique de préférence choisi parmi le méthyl tétrahydrofurane, le tétrahydrofurane, le toluène, à une température comprise entre 40 °C et 120 °C , de préférence entre 50 °C et 70 °C. 20. Procédé selon l'une des revendications précédentes, caractérisé en ce que la deuxième étape est effectuée à une température comprise entre 20 °C et 60 °C. 21. Procédé selon l'une des revendications précédentes, caractérisé en ce que la deuxième étape est suivie d'une étape d'échange de solvant par élimination du solvant aprotique et addition d'un solvant véhicule tel qu'un d'un solvant alcool, notamment en 02-022, de préférence choisi parmi l'éthanol, l'isopropanol, le propanol, le t-butanol, le sec-butanol, l'octy1-2 dodécanol. 22. Procédé selon l'une des revendications précédentes, caractérisé en ce que le polymère à groupe alcoxysilane obtenu est véhiculé dans un solvant véhicule, notamment un solvant alcool tel que défini dans la revendication précédente. 23. Produit polymère à groupe alcoxysilane (Pf) susceptible d'être obtenu avec le procédé de préparation selon l'une quelconque des revendications précédentes. 24. Mélange de composés Cl, 02, 03: (R1 (R1(R10)(R2)(R3) (Cl) et (R10)(R2)(R3)Si-CH2-(NH-L1)p-X1-CO-NH-Z-NH-CO-T-A-T-CO-NH-Z-NH-CO-X2-R' (C2) et R'-X2-CO-NH-Z-NH-CO-T-A-T-CO-NH-Z-NH-CO-X2-R' (C3)dans lesquels Z, T, A, R1, R2, R3, R', L1, X1, X2 , p, ont les significations définies dans les revendications 1 à 5, 7, 9, 11, 13. 25. Composés de formule C2: (R10)(R2)(R3)Si-CH2-(NH-L1 )-X1-CO-NH-Z-NH-CO-T-A-T-CO-NH-Z-NH-CO-X2-R' (C2) dans laquelle Z, T, A, R1, R2, R3, R', L1, X1, X2 , p ont les significations définies dans les revendications 1 à 5, 7, 9, 11, 13. 26. Composition anhydre comprenant, dans un milieu physiologiquement acceptable, un produit ou composé(s) tel que défini dans l'une des revendications 23 à 25. 27. Composition selon la revendication précédente, caractérisé en ce que le produit ou les composés sont présents en une teneur allant de 0,1 à 60 % en poids, par rapport au poids total de la composition, de préférence allant de 0,1 à 50 % en poids, préférentiellement allant de 0,51 à 45 % en poids. 28. Composition selon la revendication 26 ou 27, caractérisée en ce qu'elle comprend au moins un solvant organique volatil. 29. Procédé cosmétique de soin ou de maquillage des matières kératiniques, en particulier des ongles ou des cheveux ou de la peau, comprenant l'application sur les matières kératiniques, en particulier sur les ongles ou les cheveux ou la peau, d'une composition selon l'une des revendications 27 à 28.